(57)【要約】【課題】耐熱性が改善されたポリ乳酸系フィルムまたはシートの提供。【解決手段】ポリ乳酸を含む樹脂組成物を溶融成膜法により成膜するフィルムまたはシートであって、樹脂組成物は、ポリ乳酸（Ａ）と、酸性官能基を含み、その酸価が１０〜７０ｍｇＫＯＨ／ｇであり、かつ、重量平均分子量１０，０００〜８０，０００である、酸性官能基変性オレフィン系ポリマー（Ｂ）と、テトラフルオロエチレン系ポリマー（Ｃ）をそれぞれ含んでなり、溶融成膜時の樹脂組成物の温度が、樹脂組成物の降温過程での結晶化温度（Ｔｃ）＋１５℃の温度から、昇温過程での融解温度（Ｔｍ）−５℃の間の温度であるか、または溶融成膜された該樹脂組成物が、降温過程での結晶化温度（Ｔｃ）±１０℃で温度制御化能な工程を経てから冷却固化されることを特徴とする、フィルムまたはシートの製造方法。【選択図】図１
2010106272.tif 000002
【特許請求の範囲】
【請求項１】
溶融成膜法を用いてポリ乳酸を含む樹脂組成物のフィルムまたはシートを製造する方法であって、
樹脂組成物は、
ポリ乳酸（Ａ）と、
酸性官能基を含み、その酸価が１０〜７０ｍｇＫＯＨ／ｇであり、かつ、重量平均分子量１０，０００〜８０，０００である、酸性官能基変性オレフィン系ポリマー（Ｂ）と、
テトラフルオロエチレン系ポリマー（Ｃ）を含んでなり、
溶融成膜工程における樹脂組成物の温度が、
樹脂組成物の降温過程での結晶化温度（Ｔｃ）＋１５℃の温度から、昇温過程での融解温度（Ｔｍ）−５℃の間の温度であるか、
または、溶融成膜された該樹脂組成物が、降温過程での結晶化温度（Ｔｃ）±１０℃の結晶化促進工程を経てから冷却固化されることを特徴とする、
フィルムまたはシートの製造方法。
【請求項２】
溶融成膜工程における樹脂組成物の温度が、樹脂組成物の降温過程での結晶化温度（Ｔｃ）＋１５℃の温度から、昇温過程での融解温度（Ｔｍ）−５℃の間の温度であり、かつ、
溶融成膜された該樹脂組成物が、降温過程での結晶化温度（Ｔｃ）±１０℃の結晶化促進工程を経てから冷却固化されることを特徴とする、請求項１記載のフィルムまたはシートの製造方法。
【請求項３】
ポリ乳酸（Ａ）１００重量部に対し、酸性官能基変性オレフィン系ポリマー（Ｂ）を０．１〜５．０重量部含んでなることを特徴とする、請求項１または２のいずれか１項に記載のフィルムまたはシートの製造方法。
【請求項４】
ポリ乳酸（Ａ）１００重量部に対し、テトラフルオロエチレン系ポリマー（Ｃ）を０．１〜１０．０重量部含んでなることを特徴とする、請求項１〜３のいずれか１項に記載のフィルムまたはシートの製造方法。
【請求項５】
溶融成膜法が、最終的に溶融状態の樹脂組成物が二本の金属ロール間空隙を通過することで所望の厚さに成膜する手法である、請求項１〜４のいずれか１項に記載のフィルムまたはシートの製造方法。
【請求項６】
溶融成膜法がカレンダー成膜法であることを特徴とする、請求項５に記載のフィルムまたはシートの製造方法。
【請求項７】
ポリ乳酸を含む樹脂組成物をカレンダー成膜法により成膜するフィルムまたはシートであって、
樹脂組成物は、
ポリ乳酸（Ａ）１００重量部と、
酸性官能基を含み、その酸価が１０〜７０ｍｇＫＯＨ／ｇであり、かつ、重量平均分子量１０，０００〜８０，０００である、酸性官能基変性オレフィン系ポリマー（Ｂ）０．１〜５．０重量部と、
テトラフルオロエチレン系ポリマー（Ｃ）０．１〜１０．０重量部をそれぞれ含んでなり、
カレンダー成膜法におけるカレンダーロール圧延時の樹脂組成物の温度が、
樹脂組成物の降温過程での結晶化温度（Ｔｃ）＋１５℃の温度から、昇温過程での融解温度（Ｔｍ）−５℃の間の温度であるか、または
溶融成膜された該樹脂組成物が、降温過程での結晶化温度（Ｔｃ）±１０℃の結晶化促進工程を経てから冷却固化されることを特徴とする、フィルムまたはシートの製造方法。
【請求項８】
カレンダー成膜法におけるカレンダーロール圧延時の樹脂組成物の温度が、樹脂組成物の降温過程での結晶化温度（Ｔｃ）＋１５℃の温度から、昇温過程での融解温度（Ｔｍ）−５℃の間の温度であり、かつ、溶融成膜された該樹脂組成物が、降温過程での結晶化温度（Ｔｃ）±１０℃結晶化促進工程を経てから冷却固化されることを特徴とする、請求項７記載のフィルムまたはシートの製造方法。
【請求項９】
酸性官能基変性オレフィン系ポリマーの酸性官能基が酸無水物である、請求項１〜８のいずれか１項に記載のフィルムまたはシートの製造方法。
【請求項１０】
ポリ乳酸（Ａ）１００重量部に対し、さらに結晶促進剤（Ｄ）０．１〜５．０重量部を含んでなる、請求項１〜９のいずれか１項に記載のフィルムまたはシートの製造方法。
【請求項１１】
樹脂組成物の前記結晶化促進工程が金属ロールによるものであることを特徴とする、請求項１〜１０のいずれか１項に記載のフィルムまたはシートの製造方法。
【請求項１２】
ポリ乳酸を含むフィルムまたはシートであって、
ポリ乳酸（Ａ）と、
酸性官能基を含み、その酸価が１０〜７０ｍｇＫＯＨ／ｇであり、かつ、重量平均分子量１０，０００〜８０，０００である、酸性官能基変性オレフィン系ポリマー（Ｂ）と、
テトラフルオロエチレン系ポリマー（Ｃ）と、
を含んでなる樹脂組成物からなり、
ＪＩＳＣ３００５の加熱変形試験方法に準じて、１５０℃の雰囲気下で１０Ｎ、３０分間の荷重を加えたときの変化率が、４０％以下であり、
下記式（１）で求められる相対結晶化率が５０％以上である
相対結晶化率（％）＝（ΔＨｍ−ΔＨｃ）／ΔＨｍ×１００    （１）
（式中、ΔＨｃは成膜後のフィルムサンプルの昇温過程での結晶化に伴う発熱ピークの熱量であり、ΔＨｍは融解に伴う熱量を示す）
ことを特徴とするフィルムまたはシート。
【請求項１３】
ポリ乳酸を含むフィルムまたはシートであって、
ポリ乳酸（Ａ）と、
酸性官能基を含み、その酸価が１０〜７０ｍｇＫＯＨ／ｇであり、かつ、重量平均分子量１０，０００〜８０，０００である、酸性官能基変性オレフィン系ポリマー（Ｂ）と、
テトラフルオロエチレン系ポリマー（Ｃ）を含んでなる樹脂組成物からなり、
１５０℃の温度雰囲気下で１０分間保存した時の下記式（２）
加熱収縮率（％）＝（Ｌ１−Ｌ２）／Ｌ１×１００    （２）
（式中、Ｌ１は試験前の標線長さ、Ｌ２は試験後の標線長さを示す）
で求められる加熱収縮率が、流れ方向（ＭＤ方向）、幅方向（ＴＤ方向）ともに５％以下であることを特徴とする、請求項１２記載のフィルムまたはシート。
【請求項１４】
ポリ乳酸（Ａ）１００重量部に対し、酸性官能基変性オレフィン系ポリマー（Ｂ）を０．１〜５．０重量部含んでなることを特徴とする、請求項１２または１３に記載のフィルムまたはシート。
【請求項１５】
ポリ乳酸（Ａ）１００重量部に対し、テトラフルオロエチレン系ポリマー（Ｃ）を０．１〜１０．０重量部含んでなることを特徴とする、請求項１２〜１４のいずれか１項に記載のフィルムまたはシート。
【請求項１６】
酸性官能基変性オレフィン系ポリマーの酸性官能基が酸無水物である、請求項１２〜１５のいずれか１項に記載のフィルムまたはシート。
【請求項１７】
ポリ乳酸（Ａ）１００重量部に対し、さらに結晶促進剤（Ｄ）０．１〜５．０重量部を含んでなる、請求項１２〜１６のいずれか１項に記載のフィルムまたはシート。
【発明の詳細な説明】
【技術分野】
【０００１】
本発明は、高温でも成膜フィルム形状を保持できる耐熱性が改善されたポリ乳酸系フィルムまたはシートに関する。
【背景技術】
【０００２】
ポリ乳酸は植物由来のバイオマスポリマーであり、石油由来のポリマーに替わる樹脂として注目されている。
しかし、ポリ乳酸（本発明では光学異性体のＬ体を主成分としたポリＬ乳酸のことを言う）は、結晶性ポリマーであるが非常に結晶化速度が遅いため、通常の成膜条件である溶融フィルム化後に冷却ロールでニップする方法では、ほとんど結晶化しない。
そこで従来、以下のようないくつかの方法によるポリ乳酸系フィルムの耐熱性改善が試みられている。
【０００３】
例えば、溶融押出法等でシート化した後に、二軸延伸することで延伸配向結晶化させ、ポリ乳酸のフィルム化の耐熱性を発現している（特許文献１）。
しかし、この方法では延伸時の内部残留応力があるため、使用温度が高くなると熱収縮が非常に大きくなるという欠点がある。そのため、実際に使用できる温度はせいぜい１００℃程度までとなってしまう。
【０００４】
また、ポリ乳酸に他の高融点材料をブレンドすることで耐熱性を発現する試みがなされている（特許文献２）。
しかし、この方法では植物由来成分比率（バイオマス度）の低下、透明性の低下等の問題が生じてしまう。
【０００５】
成形材料の分野では、結晶核剤等の添加により、結晶成長速度を速くすることで、金型温度を低く、短時間で成形するという試みが盛んであるが、フィルム成形の場合は、一般的にはフィルムの形状を保持するため溶融成膜後に直ぐにガラス転移温度以下まで冷却を行う。そのため、成形部品に比べフィルムは薄いこともあり、この冷却方法では冷却速度が速くなってしまうため、有用な核剤を添加してもほとんど効果が得られない。
当該問題について、フィルム成形後の後の工程で、６０〜１００℃に加熱工程を設けることで、結晶化を促進することが提案されている（特許文献３）。なお、当該温度範囲はポリ乳酸の金属ロールからの剥離不良による成膜フィルムの変形を抑制するためとも記載されている。
しかし、この方法では一度冷却固化してから、再度、加熱するため非効率である。
【先行技術文献】
【特許文献】
【０００６】
【特許文献１】特許第３３０７１２号公報
【特許文献２】特開平１１−１１６７８８号公報
【特許文献３】特開２００７−１３０８９４号公報
【発明の概要】
【発明が解決しようとする課題】
【０００７】
従来のポリ乳酸系フィルムでは、ポリ乳酸のガラス転移温度（およそ６０℃）以上の環境下では熱変形を起こし、もとの形状を維持できない場合や、透明性のものであれば、再結晶化に伴う白化現象を引き起こす問題があった。また、ポリ乳酸系フィルムを基材とし、これに粘着剤を塗布してなる粘着テープでは、例えば溶剤系または水系の粘着剤を塗布する場合、１００〜１５０℃程度のオーブンに通し、粘着剤を固形分のみとすることで粘着テープを得るため、乾燥過程でのフィルムの変形や、融解の恐れがある。そのため、粘着剤を別に作製して、フィルムに転写させて得る手法でしか、粘着テープを作製することができず、製品構成の自由度が小さくなる等の多くの問題点を有していた。
【課題を解決するための手段】
【０００８】
そこで本発明者等は、上記の課題を解消するべく鋭意研究した結果、酸性官能基変性オレフィン系ポリマーをポリ乳酸に添加することでガラス転移温度以上（さらに言えば融点以上の溶融状態）でもロールからの剥離が容易であること、テトラフルオロエチレン系ポリマーをポリ乳酸に添加することで溶融張力を改善でき１００℃以上（さらに言えば融点付近の温度）でも十分に成膜フィルム形状を保持可能となること、テトラフルオロエチレン系ポリマーがポリ乳酸の結晶促進に寄与していること、さらに成膜直後の工程で樹脂混和物の結晶化温度に設定することで、より効果的にポリ乳酸の結晶化を促進できることを見出し、本発明を完成するに至った。
すなわち本発明は、以下のとおりである。
〔１〕溶融成膜法を用いてポリ乳酸を含む樹脂組成物のフィルムまたはシートを製造する方法であって、樹脂組成物は、ポリ乳酸（Ａ）と、酸性官能基を含み、その酸価が１０〜７０ｍｇＫＯＨ／ｇであり、かつ、重量平均分子量１０，０００〜８０，０００である、酸性官能基変性オレフィン系ポリマー（Ｂ）と、テトラフルオロエチレン系ポリマー（Ｃ）を含んでなり、溶融成膜工程における樹脂組成物の温度が、樹脂組成物の降温過程での結晶化温度（Ｔｃ）＋１５℃の温度から、昇温過程での融解温度（Ｔｍ）−５℃の間の温度であるか、または、溶融成膜された該樹脂組成物が、降温過程での結晶化温度（Ｔｃ）±１０℃の結晶化促進工程を経てから冷却固化されることを特徴とする、フィルムまたはシートの製造方法。
〔２〕溶融成膜工程における樹脂組成物の温度が、樹脂組成物の降温過程での結晶化温度（Ｔｃ）＋１５℃の温度から、昇温過程での融解温度（Ｔｍ）−５℃の間の温度であり、かつ、溶融成膜された該樹脂組成物が、降温過程での結晶化温度（Ｔｃ）±１０℃の結晶化促進工程を経てから冷却固化されることを特徴とする、上記〔１〕記載のフィルムまたはシートの製造方法。
〔３〕ポリ乳酸（Ａ）１００重量部に対し、酸性官能基変性オレフィン系ポリマー（Ｂ）を０．１〜５．０重量部含んでなることを特徴とする、上記〔１〕または〔２〕のいずれかに記載のフィルムまたはシートの製造方法。
〔４〕ポリ乳酸（Ａ）１００重量部に対し、テトラフルオロエチレン系ポリマー（Ｃ）を０．１〜１０．０重量部含んでなることを特徴とする、上記〔１〕〜〔３〕のいずれかに記載のフィルムまたはシートの製造方法。
〔５〕溶融成膜法が、最終的に溶融状態の樹脂組成物が二本の金属ロール間空隙を通過することで所望の厚さに成膜する手法である、上記〔１〕〜〔４〕のいずれかに記載のフィルムまたはシートの製造方法。
〔６〕溶融成膜法がカレンダー成膜法であることを特徴とする、上記〔５〕に記載のフィルムまたはシートの製造方法。
〔７〕ポリ乳酸を含む樹脂組成物をカレンダー成膜法により成膜するフィルムまたはシートであって、樹脂組成物は、ポリ乳酸（Ａ）１００重量部と、酸性官能基を含み、その酸価が１０〜７０ｍｇＫＯＨ／ｇであり、かつ、重量平均分子量１０，０００〜８０，０００である、酸性官能基変性オレフィン系ポリマー（Ｂ）０．１〜５．０重量部と、テトラフルオロエチレン系ポリマー（Ｃ）０．１〜１０．０重量部をそれぞれ含んでなり、カレンダー成膜法におけるカレンダーロール圧延時の樹脂組成物の温度が、樹脂組成物の降温過程での結晶化温度（Ｔｃ）＋１５℃の温度から、昇温過程での融解温度（Ｔｍ）−５℃の間の温度であるか、または溶融成膜された該樹脂組成物が、降温過程での結晶化温度（Ｔｃ）±１０℃の結晶化促進工程を経てから冷却固化されることを特徴とする、フィルムまたはシートの製造方法。
〔８〕カレンダー成膜法におけるカレンダーロール圧延時の樹脂組成物の温度が、樹脂組成物の降温過程での結晶化温度（Ｔｃ）＋１５℃の温度から、昇温過程での融解温度（Ｔｍ）−５℃の間の温度であり、かつ、溶融成膜された該樹脂組成物が、降温過程での結晶化温度（Ｔｃ）±１０℃の結晶化促進工程を経てから冷却固化されることを特徴とする、
上記〔７〕記載のフィルムまたはシートの製造方法。
〔９〕酸性官能基変性オレフィン系ポリマーの酸性官能基が酸無水物である、上記〔１〕〜〔８〕のいずれかに記載のフィルムまたはシートの製造方法。
〔１０〕ポリ乳酸（Ａ）１００重量部に対し、さらに結晶促進剤（Ｄ）０．１〜５．０重量部を含んでなる、上記〔１〕〜〔９〕のいずれかに記載のフィルムまたはシートの製造方法。
〔１１〕樹脂組成物の前記結晶化促進工程が金属ロールによるものであることを特徴とする、上記〔１〕〜〔１０〕のいずれかに記載のフィルムまたはシートの製造方法。
〔１２〕ポリ乳酸を含むフィルムまたはシートであって、ポリ乳酸（Ａ）と、酸性官能基を含み、その酸価が１０〜７０ｍｇＫＯＨ／ｇであり、かつ、重量平均分子量１０，０００〜８０，０００である、酸性官能基変性オレフィン系ポリマー（Ｂ）と、テトラフルオロエチレン系ポリマー（Ｃ）を含んでなる樹脂組成物からなり、ＪＩＳＣ３００５の加熱変形試験方法に準じて、１５０℃の雰囲気下で１０Ｎ、３０分間の荷重を加えたときの変化率が、４０％以下であり、下記式（１）
相対結晶化率（％）＝（ΔＨｍ−ΔＨｃ）／ΔＨｍ×１００    （１）
（式中、ΔＨｃは成膜後のフィルムサンプルの昇温過程での結晶化に伴う発熱ピークの熱量であり、ΔＨｍは融解に伴う熱量を示す）
で求められる相対結晶化率が５０％以上であることを特徴とする、フィルムまたはシート。
〔１３〕ポリ乳酸を含むフィルムまたはシートであって、ポリ乳酸（Ａ）と、酸性官能基を含み、その酸価が１０〜７０ｍｇＫＯＨ／ｇであり、かつ、重量平均分子量１０，０００〜８０，０００である、酸性官能基変性オレフィン系ポリマー（Ｂ）と、テトラフルオロエチレン系ポリマー（Ｃ）と、を含んでなる樹脂組成物からなり、１５０℃の温度雰囲気下で１０分間保存した時の下記式（２）
加熱収縮率（％）＝（Ｌ１−Ｌ２）／Ｌ１×１００    （２）
（式中、Ｌ１は試験前の標線長さ、Ｌ２は試験後の標線長さを示す）
で求められる加熱収縮率が、流れ方向（ＭＤ方向）、幅方向（ＴＤ方向）ともに５％以下であることを特徴とする、上記〔１２〕記載のフィルムまたはシート。
〔１４〕ポリ乳酸（Ａ）１００重量部に対し、酸性官能基変性オレフィン系ポリマー（Ｂ）を０．１〜５．０重量部含んでなることを特徴とする、上記〔１２〕または〔１３〕のいずれかに記載のフィルムまたはシート。
〔１５〕ポリ乳酸（Ａ）１００重量部に対し、テトラフルオロエチレン系ポリマー（Ｃ）を０．１〜１０．０重量部含んでなることを特徴とする、上記〔１２〕〜〔１４〕のいずれかに記載のフィルムまたはシート。
〔１６〕酸性官能基変性オレフィン系ポリマーの酸性官能基が酸無水物である、上記〔１２〕〜〔１５〕のいずれかに記載のフィルムまたはシート。
〔１７〕ポリ乳酸（Ａ）１００重量部に対し、さらに結晶促進剤（Ｄ）０．１〜５．０重量部を含んでなる、上記〔１２〕〜〔１６〕のいずれかに記載のフィルムまたはシート。
【発明の効果】
【０００９】
耐熱性が改善されたポリ乳酸系フィルムまたはシートの提供。
【図面の簡単な説明】
【００１０】
【図１】図１はカレンダー成膜機の模式図である。
【図２】図２はポリッシング成膜機の模式図である。
【発明を実施するための形態】
【００１１】
以下、本発明について詳細に説明する。
本発明のポリ乳酸系フィルムまたはシートは、（Ａ）ポリ乳酸、（Ｂ）酸性官能基変性オレフィン系ポリマーおよび（Ｃ）テトラフルオロエチレン系ポリマーを配合したものを成膜し、製造する。フィルムまたはシートとは、プラスチックフィルムのことをいい、厚さは、通常１０〜５００μｍ、好ましくは２０〜４００μｍ、より好ましくは３０〜３００μｍである。
【００１２】
ポリ乳酸の原料モノマーである乳酸は、不斉炭素原子を有するため、光学異性体のＬ体とＤ体が存在する。本発明で使用する（Ａ）ポリ乳酸は、Ｌ体の乳酸を主成分とした重合物である。製造時に不純物として混入するＤ体の乳酸の含有量が少ないものほど、高結晶性で高融点の重合物となるため、できるだけＬ体純度の高いものを用いるのが好ましく、より好ましくはＬ体純度が９５％以上のものを用いる。なお、使用するポリ乳酸は、市販されているものを用いることができる。具体的には例えばレイシアＨ−４００（三井化学（株）製）等が挙げられる。
【００１３】
本発明で使用する（Ｂ）酸性官能基変性オレフィン系ポリマーは、主に（Ａ）ポリ乳酸のロール滑性を得るために添加する。酸性官能基変性オレフィン系ポリマーの酸性官能基としては、例えば、カルボキシル基、カルボキシル誘導体基等が挙げられ、カルボキシル誘導体基とは、カルボキシル基から化学的に誘導されるものであって、例えば、エステル基、アミド基、イミド基およびシアノ基等が挙げられる。
【００１４】
（Ｂ）酸性官能基変性オレフィン系ポリマーは、例えば、未変性ポリオレフィン系重合体に、酸性官能基含有不飽和化合物をグラフトして得られる。
未変性ポリオレフィン系重合体としては、高密度ポリエチレン、中密度ポリエチレン、低密度ポリエチレン、プロピレン重合体、ポリブテン、ポリ−４−メチルペンテン−１、エチレンとα−オレフィンの共重合体、プロピレンとα−オレフィンの共重合体等のポリオレフィン類またはそのオリゴマー類、エチレン−プロピレンゴム、エチレン−プロピレン−ジエン共重合体ゴム、ブチルゴム、ブタジエンゴム、低結晶性エチレン−プロピレン共重合体、プロピレン−ブテン共重合体、エチレン−ビニルエステル共重合体、エチレン−メチル（メタ）アクリレート共重合体、エチレン−エチル（メタ）アクリレート共重合体、エチレン−無水マレイン酸共重合体、ポリプロピレンとエチレン−プロピレンゴムのブレンド等のポリオレフィン系エラストマー類およびこれらの二種以上の混和物が挙げられる。好ましくはプロピレン共重合体、プロピレンとα−オレフィンの共重合体、低密度ポリエチレンおよびそれらのオリゴマー類であり、特に好ましくはプロピレン重合体、プロピレンとα−オレフィンの共重合体およびそれらのオリゴマー類である。なお、オリゴマー類は、熱分解による分子量減成法、あるいは重合法により得られるものが挙げられる。
【００１５】
酸性官能基含有不飽和化合物としては、カルボキシル基含有不飽和化合物、カルボキシル誘導体基含有不飽和化合物等が挙げられ、カルボキシル基含有不飽和化合物としては、（無水）マレイン酸、（無水）イタコン酸、クロロ（無水）イタコン酸、クロロ（無水）マレイン酸、（無水）シトラコン酸、および（メタ）アクリル酸等が挙げられる。また、カルボキシル誘導体基含有不飽和化合物としては、メチル（メタ）アクリレート、グリシジル（メタ）アクリレート、２−ヒドロキシエチル（メタ）アクリレート等の（メタ）アクリル酸エステル、（メタ）アクリルアミド、マレイミドおよび（メタ）アクリロニトリル等のビニルシアニドが挙げられる。好ましくは、カルボキシル基含有不飽和化合物であり、より好ましくは酸無水物基含有不飽和化合物であり、最も好ましくは無水マレイン酸である。
【００１６】
（Ｂ）酸性官能基変性オレフィン系ポリマーは、ゲルパーミエーションクロマトグラフィー（ＧＰＣ）で測定される重量平均分子量が１０，０００〜８０，０００であることが重要であり、好ましくは１５，０００〜７０，０００、より好ましくは２０，０００〜６０，０００である。１０，０００未満では成形後のブリードアウトの原因となり、８０，０００を超えるとロール混練中にポリ乳酸と分離してしまう。なお、ブリードアウトとはフィルム成形後に時間経過により低分子量成分がフィルム表面に出てくる現象をいう。
【００１７】
（Ｂ）酸性官能基変性オレフィン系ポリマーは、酸価が１０〜７０ｍｇＫＯＨ／ｇであるのが好ましく、２０〜６０ｍｇＫＯＨ／ｇがより好ましい。１０ｍｇＫＯＨ／ｇ未満ではロール剥離効果が得られず、７０ｍｇＫＯＨ／ｇを超えるとロールへのプレートアウトを引き起こす。本発明でいうプレートアウトとは、金属ロールを用いて樹脂組成物を溶融成膜する際に、金属ロールの表面に樹脂組成物に配合される成分又はその酸化、分解、化合、劣化した生成物等が付着もしくは堆積することをいう。本発明において、酸価はＪＩＳ  Ｋ００７０−１９９２の中和滴定法に準拠して測定した。
【００１８】
（Ｂ）酸性官能基変性オレフィン系ポリマーは、酸性官能基含有不飽和化合物と未変性ポリオレフィン系重合体とを有機過酸化物の存在下で反応させることによって得られる。有機過酸化物としては、一般にラジカル重合において開始剤として用いられているものが使用できる。反応は、溶液法、溶融法のいずれの方法も用いることができる。溶液法では、未変性ポリオレフィン系重合体および酸性官能基含有不飽和化合物の混合物を有機過酸化物とともに有機溶媒に溶解し、加熱することにより得ることができる。反応温度は好ましくは１１０〜１７０℃程度である。また、溶融法では未変性ポリオレフィン系重合体および酸性官能基含有不飽和化合物の混合物を有機過酸化物と混合し、溶融混合して反応させることによって得ることができる。溶融混合は、押し出し機、プラベンダー、ニーダーおよびバンバリーミキサー等の各種混合機で行うことができ、混練温度は通常、未変性ポリオレフィン系重合体の融点〜３００℃の温度範囲である。
【００１９】
（Ｂ）酸性官能基変性オレフィン系ポリマーは、市販品を用いることができ、例えば、三洋化成工業（株）製の「ユーメックス１０１０」（無水マレイン酸基含有変性ポリプロピレン、酸価：５２ｍｇＫＯＨ／ｇ、重量平均分子量：３２，０００、変性割合：１０重量％）、「ユーメックス１００１」（無水マレイン酸基含有変性ポリプロピレン、酸価：２６ｍｇＫＯＨ／ｇ、重量平均分子量：４９，０００、変性割合：５重量％）、「ユーメックス２０００」（無水マレイン酸基含有変性ポリエチレン、酸価：３０ｍｇＫＯＨ／ｇ、重量平均分子量：２０，０００、変性割合：５重量％）等が挙げられる。
【００２０】
（Ｂ）酸性官能基変性オレフィン系ポリマーは、（Ａ）ポリ乳酸１００重量部に対して通常０．１〜５．０重量部、ロール滑性効果の持続性とバイオマス度維持の観点から好ましくは０．３〜３．０重量部である。０．１重量部未満ではロール滑性効果が得がたく、５．０重量部を超えると添加量に応じた効果が得られず、またバイオマス度の低下が問題となる。ここでバイオマス度とは、フィルムまたはシートの乾燥重量に対する使用したバイオマスの乾燥重量の割合のことである。
【００２１】
本発明で使用する（Ｃ）テトラフルオロエチレン系ポリマーは、テトラフルオロエチレンの単独重合体またはテトラフルオロエチレンと他の単量体との共重合体であってもよい。
【００２２】
使用できるテトラフルオロエチレン系ポリマーとしては、ポリテトラフルオロエチレン、パーフルオロアルコキシアルカン、パーフルオロエチレンプロペンコポリマー、エチレン−テトラフルオロエチレンコポリマー、テトラフルオロエチレン−パーフルオロジイオキゾールコポリマー等が挙げられる。
【００２３】
テトラフルオロエチレン系ポリマーのポリ乳酸に対する結晶化促進効果は、テトラフルオロエチレン系ポリマーの結晶構造に依存していると考えられる。広角Ｘ線回折を行ったところ、ポリ乳酸の結晶格子の面間隔が４．８オングストロームであるのに対して、テトラフルオロエチレン系ポリマーの面間隔は４．９オングストロームであった。このことより、テトラフルオロエチレン系ポリマーがエピタキシー的作用を有することにより、ポリ乳酸の結晶核剤としての効果が得られるものと考えられる。ここで、エピタキシー的作用とは、テトラフルオロエチレン系ポリマーの表面でポリ乳酸が結晶成長し、テトラフルオロエチレン系ポリマーの結晶表面の結晶面にそろえてポリ乳酸が配列する成長の様式をいう。
【００２４】
テトラフルオロエチレン系ポリマーの面間隔は共重合体であっても、テトラフルオロエチレン部の結晶形態に支配されるため、面間隔はいずれも同じである。従って、ポリテトラフルオロエチレンの結晶形態が維持でき、物性が大きく変わらない程度であれば、共重合成分の量は特に限定されないが、通常、テトラフルオロエチレン系ポリマー中での共重合成分の割合は５重量％以下であることが望ましい。
【００２５】
さらに、テトラフルオロエチレン系ポリマーの重合方法は、乳化重合で得られたものが特に好ましい。乳化重合で得られたテトラフルオロエチレン系ポリマーは、繊維化しやすいためポリ乳酸中でネットワーク構造を取りやすくなり、溶融成膜過程の流動場でのポリ乳酸の結晶化促進に効果的であると考えられる。
【００２６】
また、ポリ乳酸中に均一に分散させるために、テトラフルオロエチレン系ポリマーの粒子を、例えば（メタ）アクリル酸エステル系重合体のようなポリ乳酸との親和性が良好なポリマーで変性したものが好ましい。
【００２７】
アクリル変性テトラフルオロエチレン系ポリマーの市販品としては、三菱レイヨン（株）から、メタブレン（登録商標）Ａシリーズとして、メタブレンＡ−３０００、メタブレンＡ−３８００などが市販されている。
【００２８】
（Ｃ）テトラフルオロエチレン系ポリマーは、（Ａ）ポリ乳酸１００重量部に対して通常０．１〜１０重量部、溶融張力向上効果とバイオマス度維持の観点から好ましくは１．０〜５．０重量部である。０．１重量部未満では溶融張力向上の効果が十分でなく、１０重量部を超えると添加量に応じた効果が得られず、またバイオマス度の低下が問題となる。
【００２９】
（Ｃ）テトラフルオロエチレン系ポリマーの結晶形成促進効果をより有効にするために、本発明は成膜時の温度条件を制御する結晶化促進工程を備える。結晶化促進工程とは、溶融成膜工程において溶融成膜された樹脂組成物を、樹脂組成物の降温過程での結晶化温度（Ｔｃ）±１０℃に一旦保持することで結晶化を促進させる工程である。溶融成膜された樹脂組成物は結晶化促進工程を経てから冷却固化させる。すなわち、結晶化促進工程等は、溶融成膜された樹脂組成物を結晶化温度（Ｔｃ）±１０℃に温度制御された状態に晒すことにより、溶融成膜後の表面形状を保持した状態で、結晶化が促進される。その方法は特に限定されないが、例えば、所定の温度に加熱可能なロールやベルト等に、溶融成膜したものを直接接触させて、成膜から連続で行える方式が、処理が短時間となるため、生産性の点で望ましい。
【００３０】
なお、樹脂組成物の降温過程での結晶化温度（Ｔｃ）±１０℃で温度制御可能な工程、すなわち、結晶化促進工程は、できればできるだけ長時間のほうが好ましい。最終的に樹脂組成物の結晶化の度合いに依存するので、一概には指定できないが、好ましくは加熱変形率が４０％以下となるような条件設定であれば、十分にその温度でのフィルムまたはシートの使用が可能と考えられる。
【００３１】
本発明の樹脂組成物は、（Ｄ）結晶促進剤を含んでもよい。結晶促進剤は、結晶化促進の効果が認められるものであれば、特に限定されないが、ポリ乳酸の結晶格子の面間隔に近い面間隔を持つ結晶構造を有する物質を選択することが望ましい。面間隔が近い物質ほど核剤としての効果が高いからである。例えば、有機系物質であるポリリン酸メラミン、メラミンシアヌレート、フェニルホスホン酸亜鉛、フェニルホスホン酸カルシウム、フェニルホスホン酸マグネシウム、無機系物質のタルク、クレー等が挙げられる。それらのうちでも、最も面間隔がポリ乳酸の面間隔に類似し、良好な結晶形成促進効果が得られるフェニルホスホン酸亜鉛が好ましい。なお、使用する結晶促進剤は、市販されているものを用いることができる。具体的には例えば、フェニルホスホン酸亜鉛；エコプロモート（日産化学工業（株）製）等が挙げられる。
【００３２】
（Ｄ）結晶促進剤は、（Ａ）ポリ乳酸１００重量部に対して通常０．１〜５重量部、より良好な結晶促進効果とバイオマス度維持の観点から好ましくは０．３〜３重量部である。０．１重量部未満では結晶促進の効果が十分でなく、５重量部を超えると添加量に応じた効果が得られず、またバイオマス度の低下が問題となる。
【００３３】
結晶化温度に常に制御する観点から、ロールは金属ロールであることが望ましい。樹脂組成物を金属ロールから簡単に剥離できる組成にすることが望ましく、この観点からも上述の（Ｂ）酸性官能基変性オレフィン系ポリマーの添加が必要となる。
【００３４】
また本発明において、溶融成膜法としてカレンダー成膜法を用いてもよい。この場合、カレンダーロール圧延時の樹脂組成物の温度が、樹脂組成物の降温過程での結晶化温度（Ｔｃ）＋１５℃の温度から昇温過程での融解温度（Ｔｍ）−５℃の間の温度であることにより、さらに結晶化を促進することが可能である。これは、融点以下の温度で圧延することにより配向結晶化効果を得るものである。（Ｃ）テトラフルオロエチレン系ポリマーが、樹脂組成物中でフィブリル化し、ネットワーク化することで、配向結晶化効果が格段に向上する。これは（Ｃ）テトラフルオロエチレン系ポリマーの結晶核剤効果との相乗効果と考えられる。上記温度範囲で圧延することにより、平滑な面状態と良好な配向結晶化効果を得ることができる。
【００３５】
本発明のポリ乳酸系フィルムまたはシートは、各成分を二軸押出機などによる連続溶融混練機、あるいは、加圧ニーダー、バンバリーミキサー、ロール混練機などのバッチ式溶融混練機により均一分散させた樹脂組成物を作製し、これを溶融状態で二本の金属ロール間空隙を通すことで所望の厚さにしたものを、さらに樹脂組成物の降温結晶化温度に設定したロールに通し、最終的に冷却することで得られる。
【００３６】
成膜方法の具体的な手段としては、押出機の先に２〜４本程度の金属ロールが付属した装置（ポリッシング成膜法、ローラーヘッド成膜法）などで、押出機で樹脂組成物を溶融状態にしたものを連続的に金属ロール部に供給し、金属ロール部で所望の厚さに成膜する方法や、ロール混練や押出機などで溶融させた樹脂組成物を、３〜６本程度の金属ロールのロール間空隙を順次に通過させることで、最終的に所望の厚さにするカレンダー成膜法などがある。いずれも溶融状態の樹脂を加熱した金属ロール間空隙に通すため、金属ロール表面から簡単に剥離できる組成にすることが望ましい。さらに結晶化温度を常に制御する観点から、降温結晶化温度に設定するロールも金属ロールであることが望ましい。こちらについても、同様に樹脂組成物を金属ロールから簡単に剥離できる組成にすることが望ましい。以上の観点から上述の（Ｂ）酸性官能基変性オレフィン系ポリマーの添加が必要となる。
【００３７】
フィルムまたはシートの厚さはその用途に応じ、適宜調整されるが一般的には１０〜５００μｍ、好ましくは２０〜４００μｍ、特に好ましくは３０〜３００μｍである。本発明のフィルムまたはシートは一般に用いられるフィルムまたはシートと同様の用途に使用できるが、特に粘着フィルムまたはシートの基材として好適に使用できる。
【００３８】
押出機やロール成膜時の樹脂組成物の温度が、樹脂組成物の降温過程での結晶化温度（Ｔｃ）＋１５℃の温度から昇温過程での融解温度（Ｔｍ）−５℃の間の温度であることにより、結晶化を促進することが可能である。これは、融点以下の温度で成膜することにより配向結晶化効果を得るものである。（Ｃ）テトラフルオロエチレン系ポリマーが、樹脂組成物中でフィブリル化し、ネットワーク化することで、配向結晶化効果が格段に向上する。これは（Ｃ）テトラフルオロエチレン系ポリマーの結晶核剤効果との相乗効果と考えられる。上記温度範囲で成膜することにより、平滑な面状態と良好な配向結晶化効果を得ることができる。
【００３９】
本発明は、他の結晶核剤の添加等で樹脂混和物の結晶化温度が変化しても、予め示差走査熱分析装置（以下、ＤＳＣと略する。）で測定を行い、降温過程での結晶化に伴う発熱ピークの最高点温度を把握しておくことにより、常に最適な結晶化条件を得ることができる。その際、加熱温度の変化による成膜フィルムの形状変化は、ほとんど考慮する必要がない。
また、結晶化促進工程でフィルムまたはシートの結晶化を進めた後に冷却固化するため、内部応力が残存しにくく、使用時の極端な加熱収縮を引き起こすことは無い。そのため、本発明の手法で成膜された高結晶化フィルムまたはシートは、ポリ乳酸の融点付近まで形状保持が可能であり、これまで使用できなかった耐熱性が必要な用途でも十分に使用可能である。
さらに、再度加熱する工程が不要のため、経済性、生産性の面でも非常に有用な手法である。
【００４０】
図１は、本発明の一実施形態のカレンダー成膜機の模式図である。図１を詳細に説明すると、第１ロール１、第２ロール２、第３ロール３、第４ロール４という、４本のカレンダーロール間で溶融樹脂を圧延して徐々に薄くしていき、最終的にロール３とロール４の間を通過した時に所望の厚さになるよう調製する。カレンダー成膜の場合にはカレンダーロール１〜４における樹脂組成物の成膜が「溶融成膜工程」に相当する。また、結晶化温度に設定したテイクオフロール５は、作製されたフィルムまたはシート８が最初に接触するロール群を示し、１つまたは２つ以上（図１では３本）のロール群で構成され、カレンダーロール４から溶融状態のシート８を剥離する役割を果たす。テイクオフロール５の本数は多いほうが、等温結晶化時間が長くなり、結晶化を促進するのに有利である。カレンダー成膜の場合にはテイクオフロール５において、溶融成膜されたシート８の結晶化が促進されるので、シート８がテイクオフロール５を通過する工程が「結晶化促進工程」に相当する。二本の冷却ロール６および７は、それらの間にシート８を通過させることによりシート８を冷却し、固化させるとともにシート８の表面を所望の形状に成形する役割を果たす。そのため、通常は一方のロール（例えば、ロール６）が金属ロールで、シート８の表面形状を出すためにロール表面がデザインされたものであり、他方のロール(例えば、ロール７)としてゴムロールが使用される。なお、図中の矢印はロールの回転方向を示す。
【００４１】
図２は、本発明の他の実施形態のポリッシング成膜機の模式図である。図２に示すように、押出機（図示せず。）の押出機先端部１０を、加熱したロール２および３の間に配置し、予め設定された押出し速度で、ロール２および３の間に溶融樹脂を連続的に押し出す。押し出された溶融樹脂は、ロール２および３の間で圧延されて薄くなり、最終的にロール３とロール４の間を通過した時に所望の厚さになるよう調製される。その後、結晶化温度に設定された３本のテイクオフロール５を通過し、最後に冷却ロール６および７を通過することで、固化したシート８が作製される。
【実施例】
【００４２】
以下、本発明について実施例および比較例を挙げてさらに具体的に説明する。本発明はこれらにより何ら限定されるものではない。なお、実施例等における評価は下記のようにして行った。
【００４３】
後述する表１に用いる材料名の略号を下記に示す。
【００４４】
ポリ乳酸
Ａ１：レイシアＨ−４００（三井化学（株）製）
酸性官能基変性オレフィン系ポリマー
Ｂ１：無水マレイン酸基含有変性ポリプロピレン（重量平均分子量＝４９，０００、酸価＝２６ｍｇＫＯＨ／ｇ）：ユーメックス１００１（三洋化成工業（株）製）
Ｂ２：無水マレイン酸基含有変性ポリプロピレン（重量平均分子量＝３２，０００、酸価＝５２ｍｇＫＯＨ／ｇ）：ユーメックス１０１０（三洋化成工業（株）製）
Ｂ’：未変性の低分子量ポリプロピレン（重量平均分子量＝２３，０００、酸価＝０ｍｇＫＯＨ／ｇ）：ビスコール４４０Ｐ（三洋化成工業（株）製）
ポリテトラフルオロエチレン系ポリマー
Ｃ１：ポリテトラフルオロエチレン：フルオンＣＤ−０１４（旭硝子（株）製）
Ｃ２：アクリル変性ポリテトラフルオロエチレン：メタブレンＡ−３０００（三菱レイヨン（株）製）
Ｃ’：高分子量アクリル重合体：メタブレンＰ−５３１Ａ（三菱レイヨン（株)製）
結晶促進剤
Ｄ１：フェニルホスホン酸亜鉛：エコプロモート（日産化学工業（株）製）
【００４５】
［実施例１］
上記の原材料が下記表１に示す配合割合で配合された樹脂組成物を調製し、バンバリーミキサーにて溶融混練を行った後、逆Ｌ型４本カレンダーにて厚さ０．１ｍｍになるように成膜を行った。次に、図１のようにカレンダー圧延成膜（すなわち、溶融成膜工程に相当する。）の直後に、任意の温度に加熱可能なロール（カレンダー成膜の場合はテイクオフロール）を３本配し、圧延フィルムが上下交互に通過できるようにすることで結晶化促進工程とした。その後に冷却ロールを通過することでフィルムを固化する。圧延過程での樹脂温度（すなわち、溶融成膜工程における樹脂温度である。）は、カレンダー成膜の場合はカレンダーロール４の表面温度で代用する。成膜速度は５ｍ／ｍｉｎとし、実質的な結晶化時間（テイクオフロール通過時間）は約５秒である。
【００４６】
［実施例２〜１０］
下記表１に示す配合割合で配合された樹脂組成物を調製し、実施例１と同様の操作により実施例２〜１０のフィルムをそれぞれ成膜した。
【００４７】
［比較例１〜４］
下記表１に示す配合割合で配合された樹脂組成物を調製し、実施例１と同様の操作により比較例１〜４のフィルムをそれぞれ成膜した。
【００４８】
＜融解温度＞
ＤＳＣにて測定した、成膜後のフィルムサンプルの再昇温過程での融解に伴う吸熱ピークのトップ時の温度を融解温度（Ｔｍ，結晶融解ピーク温度ともいう）とした。
【００４９】
＜結晶化温度＞
ＤＳＣにて測定した、成膜後のフィルムサンプルの２００℃からの降温過程での結晶化に伴う発熱ピークのピークトップ時の温度を結晶化温度（Ｔｃ，結晶化ピーク温度ともいう）とした。
【００５０】
＜溶融成膜工程における樹脂温度＞
溶融成膜工程における樹脂の設定温度（℃）のことである。例えば、カレンダー成膜法の場合には、カレンダーロールによる樹脂組成物の圧延工程における樹脂組成物の温度に該当する。なお、実施例１〜１０、比較例１〜４では、第４ロールの表面温度を測定して、溶融成膜工程における樹脂温度とした。
【００５１】
＜結晶化促進温度＞
本実施形態では、フィルムサンプルをテイクオフロールに接触させることにより結晶化促進工程を行った。その際、図１の３本のテイクオフロール５の表面温度を略同一とし、その温度を結晶化促進温度（℃）とした。なお、本願発明では、結晶化促進温度は、結晶化温度（Ｔｃ）±１０℃が好ましい。また、該温度範囲内であれば、３本のテイクオフロールが互いに異なった温度であっても良い。
【００５２】
＜成膜性結果＞
（１）ロールへのプレートアウト：  ロール表面の汚れを目視により評価し、ロール表面の汚れがない状態を「なし」、ロール表面の汚れがある状態を「あり」と判断した。なお、比較例１および２については、カレンダーによる成膜ができなかったため、測定をしていない。
（２）膜の剥離性：  第４ロール４からの溶融膜の剥離性により評価し、テイクオフロールで引き取り可能である状態を「良好」、テイクオフロールで引き取り不可である状態を「不良」と判断した。
（３）フィルム面状態：  目視により評価し、フィルム表面に粗さがなく平滑である状態を「良好」、バンクマーク（樹脂の流れムラによる凹凸）やサメ肌、ピンホールがある状態を「不良」と判断した。なお、比較例１および２については、カレンダーによる成膜ができなかったため、測定をしていない。
【００５３】
＜相対結晶化率の算出方法＞
ＤＳＣにて測定した、成膜後のフィルムサンプルの昇温過程での結晶化に伴う発熱ピークの熱量ΔＨｃと、その後の融解に伴う熱量ΔＨｍから、以下の式（３）を用い算出した。なお、比較例１および２については、カレンダーによる成膜ができなかったため、測定をしていない。
【００５４】
相対結晶化率（％）＝（ΔＨｍ−ΔＨｃ）／ΔＨｍ×１００    （３）
【００５５】
（合否判定）  相対結晶化率５０％以上を合格とする。
【００５６】
結晶化温度および相対結晶化率の測定で使用したＤＳＣおよび測定条件は、以下のとおりである。
（試験装置）エスアイアイ・ナノテクノロジー（株）製  ＤＳＣ６２２０
（試験条件）
ａ）測定温度域 ２０℃→２００℃→０℃→２００℃
（まず２０℃から２００℃への昇温過程での測定に続けて、２００℃から０℃への降温過程での測定を行い、最後に０℃から２００℃への再昇温過程での測定を行った。）
ｂ）昇温／降温速度：２℃／ｍｉｎ
ｃ）測定雰囲気：窒素雰囲気下（２００ｍｌ／ｍｉｎ）
なお、再昇温過程で、結晶化に伴うピークが無かったことから、２℃／ｍｉｎの昇温速度で結晶化可能領域が１００％結晶化するものと判断し、相対結晶化率の算出式の妥当性を確認した。
【００５７】
＜加熱変形率＞
ＪＩＳＣ３００５の加熱変形試験方法に準じ測定した。使用した測定装置および測定条件は、以下のとおりである。
（測定装置）テスター産業（株）製 加熱変形試験機
（試料サイズ）厚さ１ｍｍ×幅２５ｍｍ×長さ４０ｍｍ（フィルムを総厚１ｍｍに重ねた）
（測定条件）
ａ）測定温度（１５０℃）
ｂ）荷重（１０Ｎ）
ｃ）測定時間：３０分（再結晶化を考慮し、エージングなしで試験開始）
（加熱変形率算出方法）試験前の厚みＴ１と試験後の厚みＴ２を測定し、以下の式（４）を用い算出した。なお、比較例１および２については、カレンダーによる成膜ができなかったため、測定をしていない。
【００５８】
加熱変形率（％）＝（Ｔ１−Ｔ２）／Ｔ１×１００    （４）
【００５９】
（合否判定）  ４０％以下を合格とする。
【００６０】
＜加熱収縮率＞
フィルムを１５０ｍｍ×１５０ｍｍ切り出し、フィルム成膜時の流れ方向（以下、ＭＤ方向という。）と幅方向（以下、ＴＤ方向という。）のそれぞれに１００ｍｍの標線を書き込み、それを１５０℃に加熱したオーブンに１０分間投入し、取り出した後の寸法変化を確認した。
加熱収縮率算出方法；試験前の標線長さＬ１と試験後の標線長さＬ２を測定し、以下の式（５）を用い算出した。なお、比較例１および２については、カレンダーによる成膜ができなかったため、測定をしていない。
【００６１】
加熱収縮率（％）＝（Ｌ１−Ｌ２）／Ｌ１×１００    （５）    
【００６２】
（合否判定）  ＭＤ方向、ＴＤ方向ともそれぞれ５％以下を合格とする
【００６３】
（総合判定）  総合的な評価結果として、全ての評価結果が合格基準を満たすものを○、相対結晶化率に関する項目が合格していれば△、相対結晶化率に関する項目が不合格の場合は×として総合判定を行った。
【００６４】
実施例１〜１０および比較例１〜４の評価結果をそれぞれ表２および表３に示す。
【００６５】
【表１】
2010106272.tif 000003
【００６６】
【表２】
2010106272.tif 000004
【００６７】
【表３】
2010106272.tif 000005
【００６８】
表２および表３に示す評価結果から、本発明に係る実施例１〜１０はいずれも相対結晶化率が高く、結果として加熱変形率が抑制されているため、総合判定が（○または△）であった。また成膜性についても、剥離性およびフィルム面状態は全て良好で、ロールへのプレートアウトも発生していない。
実施例１〜１０のなかでも、（ｉ）溶融成膜工程における樹脂組成物の温度が、樹脂組成物の降温過程での結晶化温度（Ｔｃ）＋１５℃の温度から、昇温過程での融解温度（Ｔｍ）−５℃の間の温度であり、かつ、（ｉｉ）溶融成膜された該樹脂組成物が、降温過程での結晶化温度（Ｔｃ）±１０℃の結晶化促進工程を経てから冷却固化されるフィルム（実施例1〜３、８）については、結晶化工程が２箇所で行われることになるため、結晶化がより促進されるという効果がある。例えば、上記（ｉ）の処理のみを経由した実施例７のフィルムの相対結晶化率（６３％）、または上記（ｉｉ）の処理のみを経由した実施例４のフィルムの相対結晶化率（５２％）に比べると、上記（ｉ）および（ｉｉ）の処理を共に経由した実施例２については結晶化率が８２％とより高くなっている。
一方、本発明に係る配合割合を充足しないか、または製造工程を踏襲しない比較例１〜４では、相対結晶化率が５０％未満であり、加熱変形率について所望の物性値を満足するフィルムは得られず、総合判定はいずれも×であった。
【符号の説明】
【００６９】
１    第１ロール
２    第２ロール
３    第３ロール
４    第４ロール
５    テイクオフロール
６    冷却ロール
７    冷却ロール
８    冷却された圧延シート
９    バンク（樹脂だまり）
１０    押出機先端部
【図１】
2010106272.tif 000006
【図２】
2010106272.tif 000007